(57)【要約】      （修正有）【課題】偏光フイルムの接合が強固であり、防眩性能が持続すると共に、生産性に優れた偏光樹脂製レンズを得る。【解決手段】偏光フイルムをレンズ基体２の形状に略合致するよう予め成形させ、該偏光フイルム成形体４の両面にプライマを塗布して乾燥させる。次に、この偏光フイルム成形体を成形型の凹面に載置し、その上面全体に適量のＵＶ系接着剤を塗布させてＵＶ系接着剤層３を形成させ、その上にレンズ基体を重ねて加圧し、偏光フイルム成形体をレンズ基体に一旦仮接着させる。これをＵＶ照射装置に導入してＵＶ照射を行い、両者を完全に密着させてレンズ積層基体５とする。更に、前記レンズ積層基体を成形型７から一旦離型させる。更に又、成形型の凹面に適量の熱硬化性樹脂モノマーを充填させ、この熱硬化性樹脂モノマー上に前記レンズ積層基体を載置してオープンに入れ、加熱して硬化性樹脂モノマーを重合・硬化させ、偏光樹脂製レンズ１を製作する。【選択図】  図３
2004302398.tif 000002
【特許請求の範囲】
【請求項１】
プライマ塗布処理された偏光フイルム成形体３を成形型７に載置し、その上面にＵＶ系接着剤層４を形成させる。前記ＵＶ系接着剤層４上にレンズ基体２を重ね、加圧して両者を仮接着させ、これをＵＶ照射装置に導入し、ＵＶ照射を行って一次貼り合わせされたレンズ積層基体５とする。前記レンズ積層基体５を一旦成形型７から離型させる。又、成形型７の凹面に熱硬化性樹脂モノマー層６を設け、前記熱硬化性樹脂モノマー層６上にレンズ積層基体５を載置してオープンに入れ、加熱して熱硬化性樹脂モノマーを重合・硬化させ、接合一体化させる方法で製作された、レンズ基体２と偏光フイルム成形体３を主構成要件とする偏光樹脂製レンズ。
【請求項２】
偏光フイルムをレンズ基体２の形状に略合致するよう予め成形させ、該偏光フイルム成形体３の両面にプライマ塗布を行って乾燥する。この偏光フイルム成形体３を成形型７の凹面に載置し、その上面全体に適量のＵＶ系接着剤を均一に塗布してＵＶ系接着剤層４を形成させる。次に、前記ＵＶ系接着剤層４の上にレンズ基体２を重ね、多少加圧して偏光フイルム成形体３とレンズ基体２を仮接着させ、これをＵＶ照射装置に導入してＵＶ照射し、一次貼り合わせされたレンズ積層基体５とする。又、前記レンズ積層基体５を一旦成形型７から離型させる。更に、成形型７の凹面に適量の熱硬化性樹脂モノマーを充填させ、該熱硬化性樹脂モノマー層６上にレンズ積層基体５を載置してオープンに入れ、加熱して熱硬化性樹脂モノマーを重合・硬化させ、接合一体化させることを特徴とする偏光樹脂製レンズの製造方法。
【発明の詳細な説明】
【０００１】
【発明の属する技術分野】この発明は、偏光フイルムの接合が強固であり、防眩性が持続すると共に、生産性に優れた偏光樹脂製レンズとその製造方法に関するものである。
【０００２】
【従来の技術】従来から、熱可塑性樹脂や熱硬化性樹脂よりなるレンズの表面に偏光フイルムを接着させて構成した偏光樹脂製レンズとその製造方法は知られている。
【０００３】
【発明が解決しようとする課題】従来の偏光樹脂製レンズは、レンズ基体の表面に接着剤を塗布して偏光フイルムを重ね、両者を接着させて構成するが、接着時に偏光フイルムが所定の位置から逸れたり、しわ等になり易く、偏光フイルムの接着に難点があるばかりか、短期間で防眩性能が劣化する問題点、偏光樹脂製レンズの歩留りが悪くて生産効率が低く、コスト高になる欠点があった。
この発明は、上述の欠点を解消することを課題としている。
【０００４】
【問題を解決するための手段】そこで、上述した課題を達成するため、偏光フイルムをレンズ基体の形状に略合致するよう予め成形させ、該偏光フイルム成形体の両面にプライマを塗布して乾燥させる。次に、この偏光フイルム成形体を成形型の凹面に載置し、その上面全体に適量のＵＶ系接着剤を均一に塗布させてＵＶ系接着剤層を形成させる。又、前記ＵＶ系接着剤層の上にレンズ基体を重ねて多少加圧し、偏光フイルム成形体をレンズ基体に一旦仮接着させる。これをＵＶ照射装置に導入してＵＶ照射を行い、両者を完全に密着させてレンズ積層基体とする。更に、前記レンズ積層基体を成形型から一旦離型させる。更に又、成形型の凹面に適量の熱硬化性樹脂モノマーを充填させ、この熱硬化性樹脂モノマー上に前記レンズ積層基体を載置してオープンに入れ、熱硬化性樹脂モノマーを重合・硬化させて偏光樹脂製レンズを製作する。
【０００５】
【発明の実施の形態】以下、この発明に係る偏光樹脂製レンズ及びその製造方法の実施例を模型的な図面に基づき、詳細に説明する。
偏光樹脂製レンズ１は、主として、レンズ基体２と偏光フイルム成形体３とから構成される。
【０００６】
レンズ基体２は、従来から用いられている樹脂をキャスティング法や射出成形法等で成形した透明又は半透明の樹脂製で、直径６５ｍｍ〜１００ｍｍ程度の円形を呈し、その側面形状は円錐状凸面形をなしている。
【０００７】
偏光フイルム成形体３は、ポリビニルアルコール（ＰＶＡ）やポリカーボネイト（ＰＣ）、ポリアクリレート（ＰＡ）から製作された薄いフイルムを二個の成形型に挟み、加熱・押圧してレンズ基体２表面に適応するカーブ面を付与させ、冷却してから離型したもので、該偏光フイルム成形体４を適数準備すると共に、その表裏両面にプライマーを塗布し、乾燥処理されている。
【０００８】
なお、偏光フイルムの成形型としては、ガラス製や金属製が好適である。
【０００９】
次に、レンズ基体２の表面側に対応する円錐状凹面を有した成形型７上に偏光フイルム成形体３を重ねて載置し、該偏光フイルム成形体３の上面にＵＶ系接着剤を適量塗布して均一なＵＶ系接着剤層４を形成させると共に、このＵＶ系接着剤層４の上にレンズ基体２の表面（円錐状凸面）を対応させて重ね、成形型７とレンズ基体２の両者を短時間加圧し、レンズ基体２の表面に偏光フイルム成形体３を一旦仮接着させる。この様に、偏光フイルム成形体３がレンズ基体２の表面に仮接着された状態で成形型７から取り外すことなくそのままＵＶ照射装置に導き（図示せず）、成形型７の上方から１０秒〜１２０秒間ＵＶ照射し、一次貼り合わされたレンズ積層基体５とすると共に、前記レンズ積層基体５を成形型７から一旦離型させる。
又、成形型７の凹面に適量の熱硬化性樹脂モノマーを均一に充填させ、この熱硬化性樹脂モノマー上に前記レンズ積層基体５を載置し、無酸化雰囲気恒温式オープンに（図示せず）に入れ、３５°Ｃ〜９０°Ｃの温度で８〜２０時間かけて熱硬化性樹脂モノマーを重合・硬化させ、偏光樹脂製レンズ１を製作する。
なお、熱硬化性樹脂モノマーとしては、ＣＲ−３９（アリルジグリコールカーボネイト）やＴＳ−１６（ジエチレンビスアリルカーボネイト）が好適であるけれど、これに限定するものではない。
図中６は薄い熱硬化性樹脂モノマー層を示し、この熱硬化性樹脂モノマー層６はレンズ積層基体５の表面部を被う薄いレンズの役目を果たす。
【００１０】
無酸化雰囲気恒温式オープン内は窒素ガスのような不活性ガスで充満され、無酸化雰囲気中での熱重合となり、重合・硬化作用が一層促進される。
【００１１】
８は成形型７を安定化するために使用する成形架台である。
【００１２】
前記の偏光樹脂製レンズ１は、主としてサングラス用に供されるが、この偏光樹脂製レンズ１には、度の入っていないもの、度の入っているものがあることは言うまでもない。
【００１３】
【発明の効果】この発明に係る偏光樹脂製レンズ１は、偏光フイルムをレンズ基体２の形状に略合致するよう成形させ、該偏光フイルム成形体３の両面にプライマを塗布して乾燥させる。次に、この偏光フイルム成形体３を成形型７の凹面に載置し、その上面全体にＵＶ系接着剤を均一に塗布してＵＶ系接着剤層４を形成させる。又、前記ＵＶ系接着剤層４上にレンズ基体２を重ね、多少加圧して偏光フイルム成形体３とレンズ基体２を一旦仮接着させ、これをＵＶ照射装置に導入してＵＶ照射した後、レンズ基体２と偏光フイルム成形体３の接合体であるレンズ積層基体５を成形型７から一旦離型させる。更に、成形型７の凹面に適量の熱硬化性樹脂モノマーを均一に充填させ、この熱硬化性樹脂モノマー上に前記レンズ積層基体５を載置し、無酸化雰囲気恒温式オープンに（図示せず）に入れ、加熱して熱硬化性樹脂モノマーを重合・硬化させて偏光樹脂製レンズを製作する方法を採用するから、偏光フイルム成形体３が所定の位置から逸れたり、しわになる等の事態は皆無となり、レンズ基体２と偏光フイルム成形体３が完全に接合化される効果と、偏光樹脂製レンズ１の性能が歪みのない安定的な状態を長期間にわたり持続する効果、防眩性能が劣化しない効果がある。
又、歩留りが著しく向上するので生産効率が良くなり、偏光樹脂製レンズ１の製造コストの低下が図れる効果がある。
更に、成形型７の凹面に適量の熱硬化性樹脂モノマーを均一に充填させ、この熱硬化性樹脂モノマー層６上に前記レンズ積層基体５を載置し、無酸化雰囲気気恒温式オープンに入れ、加熱して熱硬化性樹脂モノマーを重合・硬化させるから、熱硬化性樹脂モノマー層６はレンズ積層基体５の表面部を被う薄いレンズの役目を果たす効果と、貼り合わせ接合が完全なものとなり、しかも、傷がつき難く、長期使用に耐える効果がある。
なお、この偏光プラスチック製レンズ１は、従来公知の偏光レンズと略同じ程度の偏光度が９０％以上あり、反射光のギラ付きを完全に防ぎ得ることは言うまでもない。
【図面の簡単な説明】
【図１】（ａ）偏光樹脂製レンズの正面図
（ｂ）偏光樹脂製レンズの中央部縦断面図である。
【図２】偏光樹脂製レンズを分解状態とした説明図である。
【図３】偏光樹脂製レンズの製法を示す要部の中央部縦断面図である。
【符号の説明】
１  偏光樹脂製レンズ
２  レンズ基体
３  ＵＶ系接着剤層
４  偏光フイルム成形体
５  レンズ積層基体
６  熱硬化性樹脂モノマー層
７  成形型
８  成形架台
【図１】
2004302398.tif 000003
【図２】
2004302398.tif 000004
【図３】
2004302398.tif 000005